(57)【要約】【課題】インクジェット記録用または筆記具用として、普通紙に記録した場合にも記録物の印字品位が良く、しかも、保存安定性が良好であり、耐光性、耐水性など記録物の堅牢性も良好な記録物が得られると共に、記録物の印字濃度が高く、吐出性に優れ、良好な印字物を与えるだけでなく、記録物の耐擦性にも優れる水性媒体記録液を提供する。【解決手段】水性媒体中に色材を分散して成る記録液であって、酸価が１５０ｍｇＫＯＨ／ｇ以上の高分子（ａ）とモル分率０．０１￣０．１の範囲で塩基性モノマーを共重合して成る高分子（ｂ）を含有する。【選択図】　　　　なし【特許請求の範囲】
【請求項１】
水性媒体中に色材を分散して成る記録液であって、酸価が１５０ｍｇＫＯＨ／ｇ以上の高分子（ａ）とモル分率０．０１〜０．１の範囲で塩基性モノマーを共重合して成る高分子（ｂ）を含有することを特徴とする記録液。
【請求項２】
高分子（ａ）及び高分子（ｂ）の各分子量がそれぞれ１，０００〜３０，０００である請求項１記載の記録液。
【請求項３】
高分子（ａ）及び高分子（ｂ）の各使用割合が色材に対してそれぞれ５〜２００重量％である請求項１又は２に記載の記録液。
【請求項４】
色材がカーボンブラックである請求項１〜３の何れかに記載の記録液。
【発明の詳細な説明】
【０００１】
【発明の属する技術分野】
本発明は、水性媒体記録液、特にインクジェット用記録液や筆記具用記録液に適した記録液に関するものである。
【０００２】
【従来の技術】
従来、インクジェット記録用記録液としては、水性媒体中に酸性染料や直接染料を溶解した水性記録液（インク）や有機溶剤中に油溶性染料を溶解した溶剤系記録液が使用されている。溶剤系記録液は溶剤を使用するため環境安全面で問題があり、オフィス等での使用には適さない等の理由で用途が限られている。一方、水性記録液は、水溶性の色素（染料）を使用するため、特に普通紙に記録した場合、記録物の耐水性が劣るという問題があり、更に、記録物の耐光性の面でも不十分である。また、この様なことは、インクジェット用記録液みならず、筆記具用記録液についても同様である。
【０００３】
上記の問題を解決するため、水性媒体中に、色材として耐水性および耐光性に優れたカーボンブラック等の顔料を分散した記録液が一部で使用されているが、従来の記録液は、特に、印字物の耐擦性の点で不十分である。そこで、斯かる欠点を解決するため、バインダーとして種々の樹脂（高分子）を添加した記録液が検討されているが、樹脂の添加により、色材分散粒径の増大や印字濃度の低下が生じ、結果的に、保存安定性、吐出安定性、印字濃度、耐擦性の全てを満足する記録液は未だ得られていない。
【０００４】
【発明が解決しようとする課題】
本発明は、上記実情に鑑みなされたものであり、その目的は、インクジェット記録用または筆記具用として、普通紙に記録した場合にも記録物の印字品位が良く、しかも、保存安定性が良好であり、耐光性、耐水性など記録物の堅牢性も良好な記録物が得られると共に、記録物の印字濃度が高く、吐出性に優れ、良好な印字物を与えるだけでなく、記録物の耐擦性にも優れる水性媒体記録液を提供することを目的とするものである。
【０００５】
【課題を解決するための手段】
本発明者らは、種々検討を重ねた結果、特定の２種類の高分子の使用により、上記の目的を達成し得るとの知見を得、本発明の完成に到った。
【０００６】
すなわち、本発明の要旨は、水性媒体中に色材を分散して成る記録液であって、酸価が１５０ｍｇＫＯＨ／ｇ以上の高分子（ａ）とモル分率０．０１〜０．１の範囲で塩基性モノマーを共重合して成る高分子（ｂ）を含有することを特徴とする記録液に存する。
【０００７】
【発明の実施の形態】
以下、本発明を詳細に説明する。本発明の記録液は、基本的には、水性媒体中に色材を分散して構成される。
【０００８】
上記の色材としては、有機顔料、無機顔料、分散染料、油溶性染料などの各種の水不溶性色材が使用され、これらの具体例は次の通りである。
【０００９】
イエローインクに使用される顔料としては、Ｃ．Ｉ．ピグメントイエロー１、２、３、１２、１３、１４、１６、１７、７３、７４、７５、８３、９３、９５、９７、９８、１１４、１２８、１２９、１５１、１５４等が挙げられる。マゼンタインクに使用される顔料としては、Ｃ．Ｉ．ピグメントレッド５、７、１２、４８（Ｃａ）、Ｃ．Ｉ．４８（Ｍｎ）、５７（Ｃａ）、５７：１、１１２、１２３、１６８、１８４、２０２等が挙げられる。シアンインクに使用される顔料としては、Ｃ．Ｉ．ピグメントブルー１、２、３、１５：３、１５：３４、１６、２２、６０、４、６０等が挙げられる。
【００１０】
上記の他に、Ｃ．Ｉ．ピグメントレツド２０９、１２２、２２４、１７７、１９４、Ｃ．Ｉ．ピグメントオレンジ４３、Ｃ．Ｉ．バットバイオレット３、Ｃ．Ｉ．ピグメントバイオレット１９、２３、３７、Ｃ．Ｉ．ピグメントグリーン３６、７、Ｃ．Ｉ．ピグメントブルー１５：６、２０９等も使用できる。
【００１１】
油溶性色素としては、Ｃ．Ｉ．ソルベントイエロー１６、２１、２５、２９、３３、５６、８２、８８、８９、１５０、１５１、１６３、Ｃ．Ｉ．ソルベントレッド２４、２７、Ｃ．Ｉ．ソルベントブルー１４、２５、３８、４８、６７、６８、７０、１３２、Ｃ．Ｉ．ソルベントブラック３、５、７、２７、２８、２９、３４等が挙げられる。
【００１２】
上記の他に、オイルイエロー１０５、１０７、バリファストイエロー１１０１、１１０５、バリファストレッド１３０６、バリファストブルー１６０３、１６０７、２６１０、バリファストブラック１８０２、１８０７、３８３０（以上、オリエント化学工業株式会社製）、アイゼンスピロンイエローＧＲＬＨ、３ＲＨ、アイゼンスピロンブルーＧＮＨ、２ＢＮＨ、ＢＰＮＨ、アイゼンスピロンブラックＭＨ、ＧＭＨ（以上、保土谷化学工業株式会社製）、オレオゾルブルーＧ、オレオゾルブラックＡＲ（以上、田岡化学工業株式会社製）、オラソールブラックＲＬ１（チバガイギー社製）等が挙げられる。
【００１３】
分散染料としてはＣ．Ｉ．ディスパースイエロー３、８２、５４、Ｃ．Ｉ．ディスパースレッド６０、１９１、ディスパースバイレット５７等が挙げられる。
【００１４】
また、本発明においては、顔料として、アセチレンブラック、チャンネルブラック、ファーネスブラック等のカーボンブラックが使用できる。これらの中では、チャンネルブラック又はファーネスブラックが好ましく、ファーネスブラックが特に好ましい。
【００１５】
上記のカーボンブラックのＤＢＰ吸油量は、印字濃度の観点から、通常１００ｍｌ／１００ｇ以上、好ましくは１２０ｍｌ／１００ｇ以上、更に好ましくは１４０ｍｌ／１００ｇ以上である。また、その揮発分は、通常８重量％以下、好ましくは４重量％以下である。また、そのｐＨは、記録液の保存安定性の観点から、通常３〜１１、好ましくは６〜９である。更に、ＢＥＴ比表面積は、通常１００ｍ２／ｇ以上、好ましくは１５０〜６００ｍ２／ｇ、更に好ましくは２６０〜５００ｍ２／ｇである。また、１次粒子径は、記録液の保存安定性の観点から、通常３０ｎｍ以下、好ましくは２０ｎｍ以下、更に好ましくは１６ｎｍ以下、特に好ましくは１５ｎｍ以下である。なお、上記のＤＢＰ吸油量はＪＩＳ　Ｋ６２２１　Ａ法で測定した値、揮発分はＪＩＳ　Ｋ６２２１の方法で測定した値、１次粒子径は電子顕微鏡による算術平均径（数平均）を意味する。
【００１６】
また、本発明においては、上記のカーボンブラックを化学的に処理したもの（酸化処理、フッ素化処理など）、分散剤、界面活性剤などを物理的または化学的に結合させたもの（グラフト化処理、分散剤を分散前に予め吸着させたもの等）等を使用してもよい。
【００１７】
本発明の記録液の特徴は、酸価が１５０ｍｇＫＯＨ／ｇ以上の高分子（ａ）とモル分率０．０１〜０．１の範囲で塩基性モノマーを共重合して成る高分子（ｂ）を含有する点にある。
【００１８】
上記の高分子（ａ）の酸価は、記録液の保存安定性の観点から決定されたものであり、好ましくは２００ｍｇＫＯＨ／ｇ以上であり、その上限は通常３５０ｍｇＫＯＨ／ｇである。なお、上記の酸価は、酸性官能基によって発現され、遊離酸の形での酸価を意味する。
【００１９】
本発明においては、水溶性色材の分散安定性、耐水性、耐擦性の観点から、
高分子（ａ）は疎水性モノマーを共重合したものであることが好ましい。疎水性モノマーとしては、置換されていてもよいフェニル基、ベンジル基、ナフチル基等の芳香環を有する有機基、炭素数４以上であって且つ枝分かれ又は環状もしくは置換されていてもよいアルキル基、アルケニル基、アルキニル基を有するものが挙げられる。なかでも芳香環を有するものが好ましい。
【００２０】
上記の様な高分子（ａ）に使用できる疎水性モノマーとしては、例えば、α−メチルスチレン、スチレン、ベンジル（メタ）アクリレート、エトキシ化フェニル（メタ）アクリレート、フェノキシエチレングリコール（メタ）アクリレート、フェノキシエチル（メタ）アクリレート、ネオペンチルグリコールベンゾエート（メタ）アクリレート、ノニルフェノキシポリエチレングリコール（メタ）アクリレート、シクロヘキシル（メタ）アクリレート、ｔ−ブチルシクロヘキシル（メタ）アクリレート、ジシクロヘキシル（メタ）アクリレート、ジシクロペンテニル（メタ）アクリレート、ジシクロペンテニルオキシエチル（メタ）アクリレート、イソボルニル（メタ）アクリレート、イソブチル（メタ）アクリレート、イソオクチル（メタ）アクリレート、イソデシル（メタ）アクリレート、ラウリル（メタ）アクリレート、イソミリスチル（メタ）アクリレート、ステアリル（メタ）アクリレート、イソステアリル（メタ）アクリレート、セチル（メタ）アクリレートが挙げられる。これらの疎水性のモノマーは、単独で使用しても又は二種以上を併用してもよい。
【００２１】
上記の様な高分子（ａ）の具体例としては、（α−メチル）スチレン／マレイン酸共重合体、（α−メチル）スチレン／（メタ）アクリル酸共重合体、（α−メチル）スチレン／（メタ）アクリル酸エステル／（メタ）アクリル酸共重合体、（メタ）アクリル酸エステル／（メタ）アクリル酸共重合体、（メタ）アクリル酸エステル／マレイン酸共重合体および／またはこれらの塩などが挙げられる。なお、本明細書において、（α−メチル）スチレンとは、α−メチルスチレン及び／又はスチレンを指し、（メタ）アクリルとは、メタクリル及び／又はアクリルを指す。
【００２２】
上記の様な高分子（ａ）又はその溶液の市販品としては、ジョンソンポリマー社製の「ジョンクリル」シリーズの「６７」、「６７８」、「６７９」、「６８０」、「６８２」、「６８３」、「６９０」及び／またはその塩、同じくジョンクリル」シリーズの「５２」、「５７」、「６０」、「６２」、「６３」、「７０」、「３５４」、「５０１」、「６６１０」等が挙げられる。
【００２３】
本発明において、上記の高分子（ａ）は、Ｌｉ、Ｎａ、Ｋ等のアルカリ金属塩、アンモニア、ジメチルアミン、モノ，ジ，トリエタノールアミン等の有機アミン塩などの形で使用してもよい。
【００２４】
前記の高分子（ｂ）の塩基性モノマーのモル分率は、印字物の耐擦性の観点から決定されたものであり、好ましくは０．０２以上であり、その上限は、、色材分散粒子径の増大を抑える観点から０．１である。ここで、塩基性モノマーのモル分率は、共重合体中の全モノマー中の塩基性モノマーのモル分率を意味する。
【００２５】
塩基性モノマーの具体例としては、Ｎ，Ｎ−ジメチルアミノエチル（メタ）アクリレート、Ｎ，Ｎ−ジエチルアミノエチル（メタ）アクリレート、ペンタメチルピペリジル（メタ）アクリレート、Ｎ，Ｎ−ジメチルアミノプロピルアクリルアミド等が挙げられる。これらの塩基性モノマーは、単独で使用しても又は二種以上を併用してもよい。
【００２６】
前記の前記の高分子（ｂ）としては、水不溶性色材の分散安定性および吐出安定性の観点から、親水基を有するモノマーとのカチオン性共重合体が好ましい。親水基としては、アミド基、オキシエチレン基、ヒドロキシアルキル基、ピロリドン基、アミンオキサイド基、ベタイン基などが挙げられる。
【００２７】
上記の親水基は、カチオン化剤でカチオン化して使用することが出来、その場合、Ｃｌ、Ｂｒ等のハロゲン化塩、酢酸、乳酸、モノクロロ酢酸アミン等の有機酸塩などの形となる。
【００２８】
本発明に使用される高分子は、ブロックポリマー、グラフトポリマー、ランダムポリマーの何れであってもよいが、主に製造コストの観点から、グラフトポリマー又はランダムポリマーが好ましく、ランダムポリマーが更に好ましい。
【００２９】
本発明の記録液においては、本発明の目的・効果を損なわない範囲で、前記の高分子（ａ）及び高分子（ｂ）以外の高分子を添加してもよい。斯かる高分子としては、アニオン性またはカチオン性などのイオン性高分子やノニオン性高分子などが挙げられる。
【００３０】
本発明の記録液には、表面張力調節剤、防腐剤などの他の添加剤を添加してもよい。表面張力調節剤としては、各種の陰イオン性界面活性剤、非イオン性界面活性剤、陽イオン性界面活性剤、両性界面活性剤、高分子系分散剤などが挙げられる。
【００３１】
上記の陰イオン性界面活性剤としては、脂肪酸塩類、アルキル硫酸エステル塩類、アルキルベンゼンスルホン酸塩類、アルキルナフタレンスルホン酸塩類、アルキルスルホコハク酸塩類、アルキルジフェニルエーテルジスルホン酸塩類、アルキルリン酸塩類、ポリオキシエチレンアルキル硫酸エステル塩類、ポリオキシエチレンアルキルアリール硫酸エステル塩類、アルカンスルホン酸塩類、ナフタレンスルホン酸ホルマリン縮合物類、ポリオキシエチレンアルキルリン酸エステル類、Ｎ−メチル−Ｎ−オレイルタウリン酸塩、αーオレフィンスルホン酸塩類などが挙げられる。
【００３２】
上記の非イオン性界面活性剤としては、保存安定性、印字濃度の観点から、エチレンオキサイド構造またはプロピレンオキサイド構造を有するノニオン性界面活性剤が好ましく、その中でもＨＬＢが９〜１７（特に１０〜１６）であるものが更に好ましい。非イオン性界面活性剤の具体例としては、ポリオキシエチレンノニルフェニルエーテル、ポリオキシエチレンオクチルフェニルエーテル、ポリオキシエチレンアルキルエーテル、ポリオキシエチレンラウリルエーテル、ポリオキシエチレンオレイルエーテル、ポリオキシエチレントリデシルエーテル、ポリオキシエチレンセチルエーテル、ポリオキシエチレンステアリルエーテル、ポリオキシエチレンアルキルアミン、アミノポリオキシエチレン、ソルビタン脂肪酸エステル、ポリオキシエチレンソルビタンラウレート、ポリオキシエチレンソルビタンパルミテート、ポリオキシエチレンソルビタンステアレート、ポリオキシエチレンソルビタンオレエート、ナフトールエチレンオキシド付加物、アセチレングリコールエチレンオキシド付加物、ビスフェノールＡエチレンオキシド付加物、ポリオキシエチレンポリオキシプロピレンブロックポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン等が挙げられる。
【００３３】
前記の陽イオン性界面活性剤および両性界面活性剤としては、アルキルアミン塩類、第４級アンモニウム塩類、アルキルベタイン類、アミンオキサイド類が挙げられる。
【００３４】
本発明の記録液には、上記の成分の他に、水溶性樹脂、防黴剤、殺菌剤、ｐＨ調整剤、尿素などを必要に応じて添加してもよい。
【００３５】
本発明の記録液に使用される水性媒体は、水を主体とするが、保存安定性の観点から、水に水溶性有機溶剤を添加して使用するのが好ましい。水溶性有機溶剤としては、エチレングリコール、プロピレングリコール、１、３−プロパンジオール、ブチレングリコール、ジエチレングリコール、トリエチレングリコール、ポリエチレングリコール（＃２００，＃３００，＃４００、＃４０００，＃６０００）、グリセリン、グリセリンのエチレングリコール付加物（具体例：リポケミカル社製品「Ｌｉｐｏｎｉｃ　ＥＧ−１」等）、上記グリコール類のアルキルエーテル類（ジエチレングリコールモノエチルエーテル、トリエチレングリコールモノエチルエーテル、ジエチレングリコールモノプロピルエーテル、トリエチレングリコールモノプロピルエーテル、ジエチレングリコールモノブチルエーテル、トリエチレングリコールモノブチルエーテル、ポリエチレングリコールモノプロピルエーテル、ポリエチレングリコールモノブチルエーテル、ポリエチレングリコールモノステアリルエーテル等）、Ｎ−メチルピロリドン、１，３−ジメチルイミダゾリン、１，３−ジメチルイミダゾロン、１，３−ジメチルイミダゾリジノン、チオジグリコール、２−ピロリドン、スルホラン、ジメチルスルホキシド、ジエタノールアミン、トリエタノールアミン、メタノール、エタノール、イソプロパノール、ネオペンチルアルコール、トリメチロールプロパン、２，２−ジメチルプロパノール等が挙げられる。
【００３６】
本発明の記録液を調製するための分散機としては、ボールミル、ロールミル、サンドグラインドミル以外に、メディアを使用せずに粉砕処理できるナノマイザー、アルティマイザー等のジェットミルが使用される。特に、サンドグラインドミルやメディアに由来する汚染の少ないジェットミルが好ましい。この摩砕、分散処理の後、濾過機または遠心分離機を使用して粗大粒子を除去する。また、摩砕、分散処理は、高濃度で調製することにより効率的に行なうことが出来るため、高濃度で調製した処理液を、水性媒体で希釈し、記録液の濃度を調節することが好ましい。
【００３７】
記録液中の色材の平均粒径は、分散安定性、吐出安定性、記録濃度などの観点から、通常０．０１〜０．３μｍ、好ましくは０．０５〜０．２μｍ、更に好ましくは０．１〜０．２μｍである。また、分散安定性および吐出安定性の観点から、色材の最大粒径は通常５μｍ以下とされる。
【００３８】
また、色材としてカーボンブラックを使用した場合、記録液中のカーボンブラックの粒度分布のシャープさは、記録液の保存安定性、吐出安定性、記録濃度の観点から、標準偏差として、通常７０ｎｍ以下、好ましくは５〜６０ｎｍ以下、更に好ましくは１０〜５０ｎｍ以下である。
【００３９】
ただし、記録液中のカーボンブラックの平均粒径および粒径分布は、光散乱法粒度分析計（日機装（株）社製「マイクロトラックＵＰＡ１５０」）による測定値とし、粒子径分布におけるＤ５０（５０％の粒子がこの粒子径以下の大きさであることを示す）を記録液の平均分散粒径の値とする。
【００４０】
色材の使用量は、記録液全重量に対し、通常１〜１０重量％、好ましくは２〜８重量％、更に好ましくは２〜６重量％である。前記の高分子（ａ）及び高分子（ｂ）の使用量は、それぞれ、カーボンブラックの重量に対し、通常５〜２００重量％、好ましくは５〜１００重量％、更に好ましくは８〜７０重量％である。また、記録液中の水溶性有機溶剤の使用量は、通常５〜３０重量％、好ましくは５〜２０重量％、更に好ましくは８〜２０重量％である。色材、高分子、有機溶剤、その他の添加剤は、１種類の物を単独で使用してもよいが、場合により２種以上の物を併用することにより、一層の効果を挙げることが出来る。
【００４１】
本発明の記録液は、あらゆるタイプのインクジェット記録方法（オンデマンド方式、コンティニュアス方式、ピエゾ方式、サーマル方式）に使用でき、被記録材もあらゆるもの（普通紙、リサイクル紙、インクジェット専用紙（コート紙、光沢紙等）、インクジェット専用フィルム（コートフィルム、光沢フィルム等）、ＯＨＰフィルム等）が使用出来る。
【００４２】
【実施例】
以下、本発明を実施例によって更に詳細に説明するが、本発明はその要旨を超えない限り、これらの実施例に限定されるものではない。なお、以下の諸例において「部」及び「％」は重量基準である。また、使用したカーボンブラック並びに物性の測定および評価方法は次の通りである。
【００４３】
【表１】
2004026999.tif 000002
【００４４】
（１）展色濃度評価：
バーコータ＃７を使用し、インクジェット専用紙（光沢紙、マット紙）及び／又は普通紙（コピー用紙）にインクを展色し、濃度をマクベス反射濃度計（ＲＤ９１４）を使用して測定した。そして、次の表２に示す３段階で評価した。実用上○または△であれば問題無い。
【００４５】
【表２】
○…１．５以上
△…１．２以上１．５未満
×…１．２未満
【００４６】
（２）耐擦性試験：
上記の展色濃度評価で得た印刷物において、インクが乾燥・定着した後に金属製スプーンで軽くこすり、次の表３に示す３段階でインクの耐擦性を評価した。
【００４７】
【表３】
○・・・・インクの剥がれがなく、被記録剤表面が露出しない
△・・・・僅かにインクの剥がれがあるが実用上問題ない
×・・・・インクの剥がれが著しい
【００４８】
（３）記録液中のカーボンブラックの平均粒径測定：
得られた記録液をイオン交換水で希釈して粒度分布計（日機装（株）社製「マイクロトラックＵＰＡ１５０」）にて粒度分布測定を行った。そして、次の表４に示す３段階で評価した。
【００４９】
【表４】
○・・・・平均粒径：０．２μｍ以下
△・・・・平均粒径：０．２μｍ超０．３μｍ以下
×・・・・平均粒径：０．３μｍ超
【００５０】
実施例１
次の表５に示す各成分を採取し、平均０．６ｍｍ径のジルコニアビーズを使用してサンドグラインダーにて分散処理を行った。
【００５１】
【表５】
2004026999.tif 000003
【００５２】
上記で得られた原液に、Ｎ，Ｎ−ジメチルアミノエチルアクリレートメチルクロライド／アクリルアミド共重合体（モル比：３／９７）６部とイオン交換水３９４部を更に加えた。この液をＮｏ．５Ｃの濾紙を使用して加圧濾過し、ここで得られた液を記録液とした。評価結果を表６及び表７に示す。
【００５３】
実施例２
実施例１と同様にして得た原液に、Ｎ，Ｎ−ジメチルアミノエチルアクリレートメチルクロライド／アクリルアミド共重合体（モル比：５／９５）６部とイオン交換水３９４部を更に加えた。この液をＮｏ．５Ｃの濾紙を使用して加圧濾過し、ここで得られた液を記録液とした。評価結果を表６及び表７に示す。
【００５４】
比較例１
実施例１において、Ｎ，Ｎ−ジメチルアミノエチルアクリレートメチルクロライド／アクリルアミド共重合体を添加せず、記録液中のカーボンブラック濃度が同じになる様に脱イオン水を添加した以外は、実施例１と同様の方法で記録液を調製した。得られた記録液の評価結果を表６及び表７に示す。
【００５５】
比較例２
実施例１において、Ｎ，Ｎ−ジメチルアミノエチルアクリレートメチルクロライド／アクリルアミド共重合体（モル比：３／９７）の代わりにＮ，Ｎ−ジメチルアミノエチルアクリレートメチルクロライド／アクリルアミド共重合体（モル比：０．５／９９．５）を使用した以外は、実施例１と同様の方法で記録液を調製した。得られた記録液の評価結果を表６及び表７に示す。
【００５６】
比較例３
実施例１において、Ｎ，Ｎ−ジメチルアミノエチルアクリレートメチルクロライド／アクリルアミド共重合体（モル比：３／９７）の代わりにＮ，Ｎ−ジメチルアミノエチルアクリレートメチルクロライド／アクリルアミド共重合体（モル比：２０／８０）を使用した以外は、実施例１と同様の方法で記録液を調製した。得られた記録液の評価結果を表６及び表７に示す。
【００５７】
【表６】
2004026999.tif 000004
【００５８】
【表７】
2004026999.tif 000005
【００５９】
【発明の効果】
以上説明した本発明によれば、インクジェット記録用または筆記具用として、普通紙に記録した場合にも記録物の印字品位が良く、しかも、保存安定性が良好であり、耐光性、耐水性など記録物の堅牢性も良好な記録物が得られると共に、記録物の印字濃度が高く、吐出性に優れ、良好な印字物を与えるだけでなく、記録物の耐擦性にも優れる水性媒体記録液が提供される。